(57)【要約】【課題】連続プリント（例えば、１００枚）しても残留電位の上昇が少なく、多数枚プリント（例えば１０万枚）しても摩耗量が少なく、転写性及びクリーニング性が良好で、高濃度のプリント画像が継続して得られる電子写真感光体の製造方法の提供。【解決手段】導電性支持体上に感光層及び保護層を有する電子写真感光体の製造方法において、該保護層が発光ダイオード光により光硬化される工程を有することを特徴とする電子写真感光体の製造方法。【選択図】なし【特許請求の範囲】
【請求項１】
導電性支持体上に感光層及び保護層を有する電子写真感光体の製造方法において、
該保護層が発光ダイオード光により光硬化される工程を有することを特徴とする電子写真感光体の製造方法。
【請求項２】
前記発光ダイオード光は、そのピーク波長が３００〜５００ｎｍであることを特徴とする請求項１に記載の電子写真感光体の製造方法。
【請求項３】
前記発光ダイオード光は、そのピーク波長の半値幅が３０ｎｍ以下であることを特徴とする請求項１又は２に記載の電子写真感光体の製造方法。
【発明の詳細な説明】
【技術分野】
【０００１】
本発明は、電子写真感光体の製造方法に関する。
【背景技術】
【０００２】
近年、電子写真画像形成装置において、有機光導電性物質を含有する電荷発生層及び電荷輸送層を有する電子写真感光体が広く用いられている。これら有機物を用いた感光体は可視光から赤外光まで各種の露光光源に対応した材料を開発し易いこと、環境汚染の少ない材料を選択できること、製造コストが安いことなど、無機の感光体（例えばセレン感光体）に対して有利な点が多くある。反面、有機物を用いた感光体は機械的強度が弱く、多数枚プリントした時に感光体表面が摩耗されたり或いは傷が発生したりして耐久性が無機の感光体に対して劣っていた。
【０００３】
有機物を用いた感光体の製造方法としては、導電性支持体上に感光層、或いは感光層の上に保護層を塗布して形成する感光体（以下、単に感光体ともいう）の製造方法が開示されている（例えば、特許文献１参照。）。
【０００４】
また、感光体表面の摩耗劣化や傷の発生を防止するため、表面層（保護層）を光硬化反応により硬化して作製する方法が開示されている。光硬化反応を行う光源としては水銀灯やキセノン等の紫外光を用いる方法が開示されている（例えば、特許文献２、３参照。）。
【特許文献１】特開平１１−１４９１６４号公報
【特許文献２】特開２００１−１６６５１４号公報
【特許文献３】特開２００１−１２５２９９号公報
【発明の開示】
【発明が解決しようとする課題】
【０００５】
しかしながら、感光体表面に形成される保護層の光硬化性塗膜を水銀灯、キセノンランプ或いはメタルハライドランプ等の光を用いて光硬化して作製したした感光体は、繰り返し使用で残留電位が上昇し、画像濃度が低下するという画像問題が発生していた。
【０００６】
画像濃度低下を防止するために光硬化性塗膜を光硬化する光の照射量を少なくすると、画像濃度低下は解決できるが、光硬化が不十分となり保護層の摩耗が大きくなり耐久性が問題となる。
【０００７】
本発明は、上記問題を解決する目的でなされたものであり、連続プリント（例えば１００枚）しても残留電位の上昇が少なく、多数枚プリント（例えば１０万枚）しても摩耗量が少なく、転写性及びクリーニング性が良好で、高濃度のプリント画像が継続して得られる優れた感光体の製造方法を提供することを目的とする。
【課題を解決するための手段】
【０００８】
本発明は、下記構成を採ることにより達成される。
【０００９】
１．
導電性支持体上に感光層及び保護層を有する電子写真感光体の製造方法において、
該保護層が発光ダイオード光により光硬化される工程を有することを特徴とする電子写真感光体の製造方法。
【００１０】
２．
前記発光ダイオード光は、そのピーク波長が３００〜５００ｎｍであることを特徴とする前記１に記載の電子写真感光体の製造方法。
【００１１】
３．
前記発光ダイオード光は、そのピーク波長の半値幅が３０ｎｍ以下であることを特徴とする前記１又は２に記載の電子写真感光体の製造方法。
【発明の効果】
【００１２】
本発明の感光体の製造方法は、連続プリント（例えば１００枚）しても残留電位の上昇が少なく、多数枚プリント（例えば１０万枚）しても摩耗量が少なく、転写性及びクリーニング性が良好で、高濃度のプリント画像が継続して得られる優れた感光体を提供できる優れた効果を有する。
【発明を実施するための最良の形態】
【００１３】
本発明者らは、導電性支持体上に感光層及び保護層を有する感光体において、該保護層の光硬化性塗膜（樹脂形成成分含有）を水銀灯、キセノンランプ或いはメタルハライドランプ等の光を照射して作製した感光体が、連続プリントで画像濃度低下する原因について検討を行った。検討の結果、帯電・露光を繰り返すと残留電位が上昇していることが判明した。
【００１４】
残留電位の上昇は、水銀灯、キセノンランプ或いはメタルハライドランプ等の光を照射することにより発生する。水銀灯、キセノンランプ或いはメタルハライドランプ等の光は、保護層中の樹脂形成成分（モノマーやオリゴマー）を光化学反応させ硬化させると同時に、感光層や保護層に含まれている化合物（例えば、電子発生物質や電荷輸送物質）を分解或いは化学変化してしまう。その結果、残留電位が上昇していると推察している。
【００１５】
本発明者等は、残留電位を上昇させずに保護層の樹脂形成成分を光硬化させる感光体の製造方法について検討を行った。
【００１６】
種々検討の結果、発光ダイオード（以下、ＬＥＤともいう）光で樹脂形成成分（モノマーやオリゴマー）を光化学反応させて作製した感光体は、連続プリントしても残留電位の上昇が抑えられ、且つ耐摩耗性も得られることを見出した。
【００１７】
残留電位の上昇を低く抑えることができた理由は、本発明で用いるＬＥＤ光が保護層中の樹脂形成成分を光化学反応させる波長の量が十分ありながら、感光層や保護層中の化合物を分解や化学変化を起こさせる波長の量が少ないので、化合物の分解や化学変化する量が少なく、結果として残留電位の上昇が抑えられたものと推察している。
【００１８】
本発明で用いるＬＥＤ光は、特定のピーク波長、特定のピーク波長の半値幅を有するものが好ましい。このＬＥＤ光を照射し、保護層を光硬化して作製した感光体は、残留電位の上昇が低く、摩耗量が小さく、且つ実写特性（画像濃度、転写性、クリーニング性）を満足でき好ましい。
【００１９】
特に、硬化に必要な単色光のみを保護層に照射して光硬化を行う方法は、下層の塗膜、感光層の劣化をさせずに保護層のみを硬化できる点で従来の光源と異なる。
【００２０】
さらに、ＬＥＤは、対電力に対する発光効率も高く、エネルギー効率も高い。
【００２１】
さらに、不要な光は、例えば空気中の酸素をオゾン化してしまい、塗膜或いは感光層を劣化させる活性ガスが発生し、問題であったが、本願の場合にはこのようなガスの発生量が少なく良好な感光体が得られる。
【００２２】
以下、本発明について詳細に説明する。
【００２３】
本発明の感光体の製造方法は、保護層がＬＥＤ光により光硬化される工程を有する。
【００２４】
ＬＥＤ光源としては、特に限定されず、そのピーク波長が３００〜５００ｎｍのものが好ましく、ピーク波長半値幅が３０ｎｍ以下のものが好ましい。
【００２５】
上記特性のＬＥＤ光源を用いることにより、導電性支持体上に設けられた塗膜（例えば、中間層、感光層や保護層）中の化合物（例えば、バインダー樹脂、電子発生物質や電荷輸送物質）の分解や化学変化が抑えられ、保護層中の樹脂形成成分（例えば、モノマーやオリゴマー）を光化学反応させ硬化を良好に行うことができる。
【００２６】
図１は、本発明で用いられるＬＥＤの出射パワー波長スペクトルの一例を示す図である。
【００２７】
図１において、横軸は波長（ｎｍ）、縦軸は出射強度分布を示す。このＬＥＤは３６３ｎｍで出射強度分布１．０を示す。
【００２８】
ＬＥＤは、その最大照度が２０００〜４０００ｍｗ／ｃｍ2（ビーム径ψ３）のものが好ましい。
【００２９】
本発明に係る感光体は、その表面に保護層を有す層構成である。保護層はＬＥＤ光の照射により光硬化する工程を経て形成される。
【００３０】
先ず、感光体の層構成について説明する。
【００３１】
（感光体の層構成）
本発明に係る感光体は、その表面に光硬化する保護層を有していれば特に限定されない。
【００３２】
図２は、本発明に係る感光体の層構成の一例を示す模式図である。
【００３３】
図２において、１００は導電性支持体、２００は中間層、３００は感光層、４００は電荷発生層、５００は電荷輸送層、６００は保護層を示す。
【００３４】
図２の（ａ）は導電性支持体１００上に、電荷輸送材料と電荷発生材料とを含む感光層３００、保護層６００を順次積層した層構成の感光体、（ｂ）は導電性支持体１００上に、電荷発生層４００、電荷輸送層５００、保護層６００を順次積層した層構成の感光体；
（ｃ）導電性支持体１００上に、中間層２００、電荷発生層４００、電荷輸送層５００、保護層６００を順次積層した層構成の感光体を示す。
【００３５】
本発明に係る感光体は、上記何れの層構成でもよいが、これらの中では、導電性支持体上に、中間層、電荷発生層、電荷輸送層、保護層を設けて作製されるもの（図２の（ｃ））が好ましい。
【００３６】
次に、本発明に係る感光体を構成する部材、各層について説明する
（導電性支持体）
本発明に用いられる導電性支持体は、円筒状で、比抵抗が１０3Ωｃｍ以下のものが好ましい。具体例として、切削加工後表面洗浄した円筒状アルミニウムを挙げることができる。
【００３７】
（中間層）
中間層は、バインダー、無機粒子、分散溶媒等から構成される中間層用塗布液を導電性支持体上に塗布、乾燥して形成される。
【００３８】
中間層のバインダーとしては、ポリアミド樹脂、塩化ビニル樹脂、酢酸ビニル樹脂並びに、これらの樹脂の繰り返し単位の内の２つ以上を含む共重合体樹脂が挙げられる。これら樹脂の中ではポリアミド樹脂が、繰り返し使用に伴う残留電位増加を小さくでき好ましい。
【００３９】
中間層用塗布液を作製する溶媒としては、添加する無機粒子を良好に分散し、ポリアミド樹脂を溶解するものが好ましい。具体的には、エタノール、ｎ−プロピルアルコール、イソプロピルアルコール、ｎ−ブタノール、ｔ−ブタノール、ｓｅｃ−ブタノール等の炭素数２〜４のアルコール類が、ポリアミド樹脂の溶解性と塗布性能に優れ好ましい。これらの溶媒は全溶媒中に３０〜１００質量％、好ましくは４０〜１００質量％、更には５０〜１００質量％が好ましい。前記溶媒と併用し、好ましい効果を得られる助溶媒としては、メタノール、ベンジルアルコール、トルエン、メチレンクロライド、シクロヘキサノン、テトラヒドロフラン等が挙げられる。
【００４０】
中間層の抵抗調整の目的で各種の導電性微粒子や金属酸化物等の無機粒子を含有させることができる。例えば、アルミナ、酸化亜鉛、酸化チタン、酸化スズ、酸化アンチモン、酸化インジウム、酸化ビスマス等の各種金属酸化物。スズをドープした酸化インジウム、アンチモンをドープした酸化スズ及び酸化ジルコニウムなどの超微粒子を用いることができる。これら金属酸化物を１種類もしくは２種類以上混合して用いてもよい。２種類以上混合した場合には固溶体又は融着の形をとってもよい。このような金属酸化物の平均粒径は好ましくは０．３μｍ以下、より好ましくは０．１μｍ以下である。
【００４１】
中間層の膜厚は、０．２〜４０μｍが好ましく、０．３〜２０μｍがより好ましい。
【００４２】
〈電荷発生層〉
電荷発生層には電荷発生物質（ＣＧＭ）を含有する。その他の物質としては必要によりバインダー樹脂、その他添加剤を含有しても良い。
【００４３】
電荷発生物質（ＣＧＭ）としては公知の電荷発生物質（ＣＧＭ）を用いることができる。例えばフタロシアニン顔料、アゾ顔料、ペリレン顔料、アズレニウム顔料等を用いることができる。
【００４４】
電荷発生層にＣＧＭの分散媒としてバインダーを用いる場合、バインダーとしては公知の樹脂を用いることができるが、最も好ましい樹脂としてはホルマール樹脂、ブチラール樹脂、シリコーン樹脂、シリコーン変性ブチラール樹脂、フェノキシ樹脂等が挙げられる。バインダー樹脂と電荷発生物質との割合は、バインダー樹脂１００質量部に対し２０〜６００質量部が好ましい。これらの樹脂を用いることにより、繰り返し使用に伴う残留電位増加を最も小さくできる。電荷発生層の膜厚は０．０１〜２μｍが好ましい。
【００４５】
〈電荷輸送層〉
電荷輸送層は、該電荷輸送層が表面層となる場合は、本発明に係る粒子、電荷輸送物質（ＣＴＭ）及びバインダー樹脂から形成される。その他の物質としては必要により酸化防止剤等の添加剤を添加して形成しても良い。電荷輸送層の膜厚は、５〜４０μｍが好ましく、１０〜３０μｍがより好ましい。
【００４６】
電荷輸送層が表面層を形成する時、電荷輸送層中に占める本発明に係る粒子の量は、５〜８０質量％が好ましく、１０〜５０質量％がより好ましい。
【００４７】
電荷輸送物質（ＣＴＭ）としては公知の電荷輸送物質（ＣＴＭ）を用いることができる。例えばトリフェニルアミン誘導体、ヒドラゾン化合物、スチリル化合物、ベンジジン化合物、ブタジエン化合物等を用いることができる。
【００４８】
電荷輸送層（ＣＴＬ）に用いられる樹脂としては、例えばポリスチレン、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂並びに、これらの樹脂の繰り返し単位の内の２つ以上を含む共重合体樹脂。またこれらの絶縁性樹脂の他、ポリ−Ｎ−ビニルカルバゾール等の高分子有機半導体が挙げられる。
【００４９】
これらＣＴＬのバインダーとして最も好ましいものはポリカーボネート樹脂である。ポリカーボネート樹脂はＣＴＭの分散性、電子写真特性を良好にすることにおいて、最も好ましい。バインダー樹脂と電荷輸送物質との割合は、バインダー樹脂１００質量部に対し１０〜２００質量部が好ましい。
【００５０】
酸化防止剤としては、公知の化合物を用いることができ、具体的には「イルガノックス１０７６」、「イルガノックス１０１０」、「イルガノックス１０９８」、「イルガノックス２４５」、「イルガノックス１３３０」、「イルガノックス３１１４」、「イルガノックス１０７６」、「３，５−ジ−ｔ−ブチル−４−ヒドロキシビフェニル」以上ヒンダードフェノール系、「サノールＬＳ２６２６」、「サノールＬＳ７６５」、「サノールＬＳ２６２６」、「サノールＬＳ７７０」、「サノールＬＳ７４４」、「チヌビン１４４」、「チヌビン６２２ＬＤ」、「マークＬＡ５７」、「マークＬＡ６７」、「マークＬＡ６２」、「マークＬＡ６８」、「マークＬＡ６３」以上ヒンダードアミン系、「スミライザーＴＰＳ」、「スミライザーＴＰ−Ｄ」以上チオエーテル系、「マーク２１１２」、「マークＰＥＰ−８」、「マークＰＥＰ−２４Ｇ」、「マークＰＥＰ−３６」、「マーク３２９Ｋ」、「マークＨＰ−１０」以上ホスファイト系が挙げられる。これらの中で特にヒンダードフェノール、ヒンダードアミン系酸化防止剤が好ましい。酸化防止剤の添加量は樹脂層固形分の総質量１００部に対し、０．１〜１０質量部が好ましい。
【００５１】
電荷輸送層の膜厚は１０〜４０μｍが好ましい。膜厚をこの範囲とすることで、感光体の感度を確保することができる。
【００５２】
尚、導電性支持体上に中間層、電荷発生層及び電荷輸送層を設ける方法としては、スプレー塗布、浸漬塗布、或いは円形量規制型塗布、或いは浸漬塗布と円形量規制型塗布を組み合わせる方法が好ましい。尚、円形量規制型塗布については例えば特開昭５８−１８９０６１号公報に詳細に記載されている。
【００５３】
〈保護層〉
保護層は、少なくとも前駆体材料と重合開始剤を有する光硬化性塗膜を電荷輸送層上に形成後、ＬＥＤ光を照射して光硬化して得ることができる。
【００５４】
前駆体材料とは、１分子中にアクロリル基又はメタロイル基を３個以上有する不揮発成分中の５０質量％以上含んでなるもので、具体的には硬化型のアクリルモノマー又はオリゴマーを挙げることができる。
【００５５】
硬化性アクリルモノマー又はオリゴマーとしては、以下の化合物を挙げることができる。
【００５６】
【化１】
2008134505.tif 000002
【００５７】
【化２】
2008134505.tif 000003
【００５８】
【化３】
2008134505.tif 000004
【００５９】
式中Ｒ1、Ｒ2、Ｒ3は、水素原子、又は、炭素原子数１０以下で且つ置換基を有していても良いアルキル基、アリール基、アルケニル基又はアラルキル基を表す。
【００６０】
式中Ｒ1、Ｒ2は、末端にビニル基を有する炭素原子数１０以下で且つ置換基を有していても良いアルキル、アリール、アルケニル基を表す。
【００６１】
具体的化合物として、ペンタエリスリトールヘキサアクリレート、ウレタンアクリレートオリゴマー、ジペンタエリスリトールヘキサアクリレート、ネオペンチルグリコール変性トリメチロールプロパンジアクリレート等を挙げることができる。
【００６２】
重合開始剤としては、ベンゾフェノン、ミヒラーケトン、チオキサントン、ベンゾブチルエーテル、アシロキシムエステル、ジベンゾスロベン、ビスアシルフォスフィンオキサイド、ビス（η5−２，４−シクロペンタジエン−１−イル）−ビス（２，６−ジフルオロ−３−（１Ｈ−ピロール−１−イル）−フェニル）チタニウム、２−ジメチルアミノー２−（４−メチル−ベンジル）−１−（４−モリフォリン−４−イル−フェニル）−ブタン−１−オン、１−ヒドロキシ−シクロヘキシル−フェニル−ケトン、１−ヒドロキシシクロヘキシル−フェニルケトン等を挙げることができる。
【００６３】
これらの重合開始剤は、ＬＥＤ光源のピーク波長と、吸収ピーク波長が重なるように選択することが好ましく、ＬＥＤ光源のピーク波長に対して±３０ｎｍ以内に重合開始剤の吸収ピークが有ることが好ましい。
【００６４】
保護層は、必要に応じ電荷輸送物質、酸化防止剤、無機微粒子、有機微粒子及び電気抵抗調整剤等を添加して形成することができる。
【００６５】
無機微粒子としては、シリカ、アルミナ、酸化亜鉛、酸化チタン、酸化スズ、酸化アンチモン、酸化インジウム、酸化ビスマス等の各種金属酸化物、スズをドープした酸化インジウム、アンチモンをドープした酸化スズ及び酸化ジルコニウムなどを挙げることができる。これらの無機微粒子を１種類もしくは２種類以上混合して用いてもよい。このような無機微粒子の平均粒径は好ましくは０．３μｍ以下、より好ましくは０．１μｍ以下である。
【００６６】
有機微粒子としては、四フッ化エチレン樹脂、三フッ化塩化エチレン樹脂、六フッ化塩化エチレンプロピレン樹脂、フッ化ビニル樹脂、フッ化ビニリデン樹脂、二フッ化二塩化エチレン樹脂、及びこれらの共重合体を挙げることができる。これらの有機微粒子を１種類もしくは２種類以上混合して用いてもよい。このような有機微粒子の平均粒径は好ましくは０．３μｍ以下、より好ましくは０．１μｍ以下である。
【００６７】
特に、上記のような微粒子を添加する保護層を硬化する場合には、本願のようなＬＥＤ光を用いて硬化することが望ましい。
【００６８】
保護層の膜厚は、０．２〜５μｍが好ましく、０．３〜４μｍがより好ましい。膜厚をこの範囲とすることで、感光体の耐久性を確保することができる。
【００６９】
電荷輸送層の上に保護層を設ける方法としては、保護層用塗布液を感光層上にスプレー塗布して光硬化性塗膜を形成し、光硬化性塗膜の流動性が無くなる程度まで１次乾燥した後、ＬＥＤ光を照射して光硬化性塗膜を硬化し、更に塗膜中の揮発性物質の量を減らす目的で２次乾燥を行って作製する方法が好ましい。
【００７０】
スプレー塗布液は、前駆体材料（例えば、硬化性アクリルモノマー又はオリゴマー）と前記重合開始剤、電荷輸送物質等を希釈溶剤で溶解して作製することができる。
【００７１】
希釈溶剤としては、前駆体紫外線硬化アクリルモノマー又はオリゴマーと重合開始剤を溶解するものであれば特に限定されず、具体的にはｎ−ブチルアルコール、イソプロピルアルコール、エチルアルコール、メチルアルコール、メチルイソブチルケトン、メチルエチルケトン等を挙げることができる。
【００７２】
本発明では、光硬化性塗膜にＬＥＤ光を照射して光硬化膜を形成する。光硬化膜の形成は、用いるＬＥＤ（ピーク波長、ピーク波長の半値幅、出力）の選択、光硬化性塗膜が受ける照射強度と照射時間を制御して行うことが好ましい。
【００７３】
ＬＥＤ光を光硬化性塗膜に照射する装置としては、光硬化性塗膜を均一に照射でき、均一な光硬化膜を形成できる装置が好ましい。具体的には下記に記載の装置を用いることが好ましい。
【００７４】
図３は、ＬＥＤ光を照射する装置の一例を示す概略図である。
【００７５】
図３において、１は光硬化性塗膜を形成した感光体、２はＬＥＤ光源、３は光硬化性塗とＬＥＤ間の距離を示す。
【００７６】
図３の（ａ）は光硬化性塗膜から１０ｍｍ程度の距離にＬＥＤ光源をセットし、感光体を回転させながらＬＥＤ光源を左右に移動させてＬＥＤ光を照射する装置を示す。（ｂ）は光硬化性塗膜から１０ｍｍ程度の距離にＬＥＤ光源を直線に多数並べてセットし、感光体を回転させながらＬＥＤ光を照射する装置を示す。（ｃ）は光硬化性塗膜から１０ｍｍ程度の距離にＬＥＤ光源を円形に多数並べてセットし、感光体を上下に移動させながらＬＥＤ光を照射する装置を示す。
【００７７】
（保護層の硬度）
硬化して得られる保護層の硬度は、用いる前駆体材料（例えば、硬化性アクリルモノマーやオリゴマー）の種類、重合開始剤の種類と量、保護層の厚さ、パルス光の照射条件、必要に応じ添加する電荷輸送物質、酸化防止剤、電気抵抗調整剤の種類や量等により影響される。
【００７８】
特に、硬化性アクリルモノマーやオリゴマーの種類、その組成比、パルス光の照射条件に影響される。
【００７９】
保護層の硬度は、ユニバーサル硬度ＨＵで５０〜４００Ｎ・ｍｍ2が好ましく、３００〜４００Ｎ・ｍｍ2がより好ましい。保護層の硬度を上記範囲とすることで、保護層の摩耗を少なくすることができる。
【００８０】
このユニバーサル硬度の測定は、市販の硬度測定装置を用いて行うことができ、例えば、超微小硬度計「Ｈ−１００Ｖ（フィッシャー・インストルメンツ社製）」を用いて測定することができる。
【００８１】
測定条件
測定機：微小硬度計「Ｈ−１００Ｖ（フィッシャー・インストルメンツ社製）」
圧子形状：ビッカース圧子（ａ＝１３６°）
測定環境：２０℃、６０％ＲＨ
最大試験荷重：２ｍＮ
荷重速度：２ｍＮ／１０ｓｅｃ
最大荷重クリープ時間：５秒
除荷速度：２ｍＮ／１０ｓｅｃ
尚、測定は各試料とも軸方向に均等間隔で５点、周方向に均等角度で３点の合計１５点測定し、その平均値を本発明で定義するユニバーサル硬度ＨＵ（Ｎ／ｍｍ2）とする。
【００８２】
本発明で使用可能な画像形成装置としては、単色のトナーで画像形成を行うモノクロ画像形成装置や、感光体上のトナー像を中間転写体に順次転写するカラー画像形成装置、各色毎の複数の感光体を中間転写体上に直列配置させたタンデム型カラー画像形成装置等が挙げられる。
【００８３】
図４は、本発明に係る感光体が好ましく用いられる画像形成装置の一例を示す断面構成図である。
【００８４】
図４において、１Ｙ、１Ｍ、１Ｃ、１Ｋは感光体、４Ｙ、４Ｍ、４Ｃ、４Ｋは現像手段、５Ｙ、５Ｍ、５Ｃ、５Ｋは１次転写手段としての１次転写ローラ、５Ａは２次転写手段としての２次転写ローラ、６Ｙ、６Ｍ、６Ｃ、６Ｋはクリーニング手段、７は中間転写体ユニット、２４は熱ロール式定着装置、７０は中間転写体を示す。
【００８５】
この画像形成装置は、タンデム型カラー画像形成装置と称せられるもので、複数組の画像形成部１０Ｙ、１０Ｍ、１０Ｃ、１０Ｋと、転写部としての無端ベルト状中間転写体ユニット７と、記録部材Ｐを搬送する無端ベルト状の給紙搬送手段２１及び定着手段としての熱ロール式定着装置２４とを有する。画像形成装置の本体Ａの上部には、原稿画像読み取り装置ＳＣが配置されている。
【００８６】
各感光体に形成される異なる色のトナー像の１つとして、イエロー色の画像を形成する画像形成部１０Ｙは、第１の感光体としてのドラム状の感光体１Ｙ、該感光体１Ｙの周囲に配置された帯電手段２Ｙ、露光手段３Ｙ、現像手段４Ｙ、１次転写手段としての１次転写ローラ５Ｙ、クリーニング手段６Ｙを有する。また、別の異なる色のトナー像の１つとして、マゼンタ色の画像を形成する画像形成部１０Ｍは、第１の感光体としてのドラム状の感光体１Ｍ、該感光体１Ｍの周囲に配置された帯電手段２Ｍ、露光手段３Ｍ、現像手段４Ｍ、１次転写手段としての１次転写ローラ５Ｍ、クリーニング手段６Ｍを有する。また、更に別の異なる色のトナー像の１つとして、シアン色の画像を形成する画像形成部１０Ｃは、第１の感光体としてのドラム状の感光体１Ｃ、該感光体１Ｃの周囲に配置された帯電手段２Ｃ、露光手段３Ｃ、現像手段４Ｃ、１次転写手段としての１次転写ローラ５Ｃ、クリーニング手段６Ｃを有する。また、更に他の異なる色のトナー像の１つとして、黒色画像を形成する画像形成部１０Ｋは、第１の感光体としてのドラム状の感光体１Ｋ、該感光体１Ｋの周囲に配置された帯電手段２Ｋ、露光手段３Ｋ、現像手段４Ｋ、１次転写手段としての１次転写ローラ５Ｋ、クリーニング手段６Ｋを有する。
【００８７】
無端ベルト状中間転写体ユニット７は、複数のローラにより巻回され、回動可能に支持された中間転写エンドレスベルト状の第２の像担持体としての無端ベルト状中間転写体７０を有する。
【００８８】
画像形成部１０Ｙ、１０Ｍ、１０Ｃ、１０Ｋより形成された各色の画像は、１次転写ローラ５Ｙ、５Ｍ、５Ｃ、５Ｋにより、回動する無端ベルト状中間転写体７０上に逐次転写されて、合成されたカラー画像が形成される。給紙カセット２０内に収容された転写材として用紙等の記録部材Ｐは、給紙搬送手段２１により給紙され、複数の中間ローラ２２Ａ、２２Ｂ、２２Ｃ、２２Ｄ、レジストローラ２３を経て、２次転写手段としての２次転写ローラ５Ａに搬送され、記録部材Ｐ上にカラー画像が一括転写される。カラー画像が転写された記録部材Ｐは、熱ロール式定着装置２４により定着処理され、排紙ローラ２５に挟持されて機外の排紙トレイ２６上に載置される。
【００８９】
一方、２次転写ローラ５Ａにより記録部材Ｐにカラー画像を転写した後、記録部材Ｐを曲率分離した無端ベルト状中間転写体７０は、クリーニング手段６Ａにより残留トナーが除去される。
【００９０】
画像形成処理中、１次転写ローラ５Ｋは常時、感光体１Ｋに圧接している。他の１次転写ローラ５Ｙ、５Ｍ、５Ｃはカラー画像形成時にのみ、それぞれ対応する感光体１Ｙ、１Ｍ、１Ｃに圧接する。
【００９１】
２次転写ローラ５Ａは、ここを記録部材Ｐが通過して２次転写が行われる時にのみ、無端ベルト状中間転写体７０に圧接する。
【００９２】
また、装置本体Ａから筐体８を支持レール８２Ｌ、８２Ｒを介して引き出し可能にしてある。
【００９３】
筐体８は、画像形成部１０Ｙ、１０Ｍ、１０Ｃ、１０Ｋと、無端ベルト状中間転写体ユニット７とを有する。
【００９４】
画像形成部１０Ｙ、１０Ｍ、１０Ｃ、１０Ｋは、垂直方向に縦列配置されている。感光体１Ｙ、１Ｍ、１Ｃ、１Ｋの図示左側方には無端ベルト状中間転写体ユニット７が配置されている。無端ベルト状中間転写体ユニット７は、ローラ７１、７２、７３、７４、７６を巻回して回動可能な無端ベルト状中間転写体７０、１次転写ローラ５Ｙ、５Ｍ、５Ｃ、５Ｋ及びクリーニング手段６Ａとからなる。
【００９５】
筐体８の引き出し操作により、画像形成部１０Ｙ、１０Ｍ、１０Ｃ、１０Ｋと、無端ベルト状中間転写体ユニット７とは、一体となって、本体Ａから引き出される。
【００９６】
このように感光体１Ｙ、１Ｍ、１Ｃ、１Ｋ上に帯電、露光、現像によりトナー像を形成し、無端ベルト状中間転写体７０上で各色のトナー像を重ね合わせ、一括して記録部材Ｐに転写し、熱ロール式定着装置２４で加圧及び加熱により固定して定着する。トナー像を記録部材Ｐに転移させた後の感光体１Ｙ、１Ｍ、１Ｃ、１Ｋは、クリーニング装置６Ａで転写時に感光体に残されたトナーを清掃した後、上記の帯電、露光、現像のサイクルに入り、次の像形成が行われる。
【００９７】
〈転写材〉
本発明に用いられる転写材としては、トナー画像を保持する支持体で、通常画像支持体、転写材或いは転写紙といわれるものである。具体的には薄紙から厚紙までの普通紙、アート紙やコート紙等の塗工された印刷用紙、市販されている和紙やはがき用紙、ＯＨＰ用のプラスチックフィルム、布等の各種転写材を挙げることができるが、これらに限定されるものではない。
【実施例】
【００９８】
以下に、実施例を挙げて具体的に説明するが、本発明の実施態様はこれらに限定されるものではない。
【００９９】
《感光体の作製》
以下の手順で感光体を作製した。
【０１００】
〈感光体１の作製〉
（導電性支持体の準備）
円筒形アルミニウム支持体の表面を切削加工し、洗浄して導電性支持体を準備した。
【０１０１】
（中間層の形成）
下記化合物を混合して混合液を調製した。
【０１０２】
バインダー樹脂（Ｎ−１）                                        １質量部
エタノール／ｎ−プロピルアルコール／テトラヒドロフラン（４５：２０：３５容量比）                                                              ２０質量部
表面処理済Ｎ型半導性粒子１（※１）                          ４．２質量部
上記で調製した混合液をビーズミルを用い分散し、中間層用塗布液を調製した。分散は、平均粒径０．１〜０．５ｍｍのイットリア含有酸化ジルコニウムを主成分とする球状ビーズ（ニッカトー製ＹＴＺボール）を用い、充填率：８０％、周速設定４ｍ／ｓｅｃ、ミル滞留時間を３時間に設定して行った。同分散液を５μｍのフィルターで濾過した後、該中間層用塗布液を洗浄済みの導電性支持体上に浸漬塗布法で塗布し、乾燥膜厚およそ２μｍの中間層を形成した。
【０１０３】
※１（表面処理Ｎ型半導性粒子１）
表面処理Ｎ型半導性粒子１は下記のようにして作製したものである。
【０１０４】
メチルハイドロジェンポリシロキサン０．２部をエタノール／ｎ−プロピルアルコール／ＴＨＦ（４５：２０：３５容量比）１０部中に溶解分散し、該混合溶媒中にルチル型酸化チタン（数平均一次粒径３５ｎｍ：アルミナによる５％一次表面処理がされている）３．５部を添加したのち、１時間撹拌し、表面処理（二次処理）を行い溶媒から分離後、加熱乾燥して表面処理済Ｎ型半導性粒子１を作製した。
【０１０５】
【化４】
2008134505.tif 000005
【０１０６】
（電荷発生層の形成）
下記成分を混合し、サンドミル分散機を用いて分散し、電荷発生層用塗布液を調製した。この塗布液を浸漬塗布法で中間層の上に塗布し、乾燥膜厚０．３μｍの電荷発生層を形成した。
【０１０７】
Ｙ−チタニルフタロシアニン（Ｃｕ−Ｋα特性Ｘ線によるＸ線回折のスペクトルで、ブラッグ角（２θ±０．２°）２７．３°に最大回折ピークを有するチタニルフタロシン顔料）                                                          ２０質量部
ポリビニルブチラール「ＢＸ−１（積水化学（株）製）」        １０質量部
メチルエチルケトン                                        ７００質量部
シクロヘキサノン                                          ３００質量部
（電荷輸送層の作製）
下記成分を混合し、溶解して電荷輸送層用塗布液を調製した。この塗布液を前記電荷発生層の上に浸漬塗布法で塗布し、乾燥して膜厚１８μｍの電荷輸送層を形成した。
【０１０８】
電荷輸送物質（４，４′−ジメチル−４″−（α−フェニルスチリル）トリフェニルアミン）                                                        ５０質量部
ポリカーボネート樹脂「ユーピロン−Ｚ３００（三菱ガス化学社製）」
１００質量部
酸化防止剤「イルガノックス１０１０（日本チバガイギー社製）」  ８質量部
テトラヒドロフラン／トルエン（体積比８／２）              ７５０質量部
（保護層の作製）
〔光硬化性塗膜の作製〕
保護層用塗布液を調製
硬化性材料Ａ（Ｍ４０８：ジトリメチロールプロパンテトラアクリレート）
０．３質量部
硬化性材料Ｂ（Ｅ４８５８：分子量４５０、２官能のウレタンアクリレート）
０．７質量部
１−プロパノール                                          ５．１質量部
メチルイソブチルケトン                                    ２．４質量部
さらに粒径約３００ｎｍのフッ素樹脂微粒子０．６質量部とアナタース型酸化チタン微粒子（粒径約６ｎｍ、表面処理メチル水素シリコーンオイル２０質量％）０．８質量部を加え、超音波ホモジナイザーで１５分間分散して硬化性材料とフッ素樹脂微粒子、酸化チタン微粒子を含有する分散液を作製した。
【０１０９】
同分散液に重合開始剤１−ヒドロキシシクロヘキシル−フェニルケトン（吸収ピーク：３６５ｎｍ）を０．０５質量部加え保護層用塗布液を調製した。
【０１１０】
上記で調製した保護層用塗布液を前記電荷輸送層の上に浸漬塗布法で塗布した。その後、１００℃で５分間乾燥して「光硬化性塗膜１」を形成した。尚、塗膜の膜厚は３μｍであった。
【０１１１】
〔光硬化性塗膜の光硬化〕
上記で形成した「光硬化性塗膜１」の光硬化を、下記条件で行った。
【０１１２】
ＬＥＤ照射装置  ：図３の（ｂ）に記載の装置
ＬＥＤ光源      ：出力２００ｍｗ／ｃｍ2のＬＥＤ（ピーク波長３６５ｎｍ，ピーク波長の半値幅３０ｎｍ）
ＬＥＤ光源と光硬化性塗膜の距離：１０ｍｍ
支持体の回転速度：１０ｒｐｍ
照射時間        ：３分間照
その後、８０℃で２０分間２次乾燥を行い「感光体１」を作製した。
【０１１３】
〈感光体２の作製〉
感光体１の光硬化で照射したＬＥＤの光量を２倍に変更（照射時間を３分間から６分に変更）した以外は同様にして「感光体２」を作製した。
【０１１４】
〈感光体３の作製〉
感光体１の光硬化工程で照射したＬＥＤの光量を０．５倍に変更（照射時間を３分間から１．５分に変更）した以外は同様にして「感光体３」を作製した。
【０１１５】
〈感光体４の作製〉
感光体１の光硬化工程で用いたＬＥＤ光源を、ピーク波長が４２０ｎｍ、その半値幅が４０ｎｍのＬＥＤ光源に更した以外は同様にして「感光体４」を作製した。
【０１１６】
〈感光体５の作製〉
感光体１の光硬化工程で用いたＬＥＤ光源を、ピーク波長が５５０ｎｍ、その半値幅が３０ｎｍのＬＥＤ光源に更した以外は同様にして「感光体５」を作製した。
【０１１７】
〈感光体６の作製〉
感光体１の作製で用いた重合開始剤１−ヒドロキシシクロヘキシル−フェニルケトンを、ビス（η5−２，４−シクロペンタジエン−１−イル）−ビス（２，６−ジフルオロ−３−（１Ｈ−ピロール−１−イル）−フェニル）チタニウム（吸収ピーク：４００ｎｍ）に変更した以外は同様にして「感光体６」を作製した。
【０１１８】
〈感光体７の作製〉
感光体１の作製で用いた重合開始剤１−ヒドロキシシクロヘキシル−フェニルケトンを、２−ジメチルアミノー２−（４−メチル−ベンジル）−１−（４−モリフォリン−４−イル−フェニル）−ブタン−１−オン（吸収ピーク：３２０ｎｍ）に変更した以外は同様にして「感光体７」を作製した。
【０１１９】
〈感光体８の作製（比較例）〉
感光体１の光硬化工程で用いた光源を、ＬＥＤから高圧水銀灯（２ｋＷ）に変更した以外は同様にして「感光体８」を作製した。
【０１２０】
〈感光体９の作製（比較例）〉
感光体１の光硬化工程で用いた光源を、ＬＥＤからメタルハライドランプ（２ｋＷ）に変更した以外は同様にして「感光体９」を作製した。
【０１２１】
〈感光体１０の作製（比較例）〉
感光体１の光硬化工程で用いた光源を、ＬＥＤからキセノンランプ（２ｋＷ）に変更した外は同様にして「感光体１０」を作製した。
【０１２２】
表１に、重合開始剤の吸収ピーク、光源の種類とその出力、ピーク波長。ピーク波長の半値幅、ＬＥＤ光量、保護層の光硬化後の硬度を示す。
【０１２３】
【表１】
2008134505.tif 000006
【０１２４】
尚、保護層の硬度は、超微小硬度計「Ｈ−１００Ｖ（フィッシャー・インストルメンツ社製）」を用い前記の方法で測定して得られた値である。
【０１２５】
《評価》
感光体の評価は、市販のフルカラー複合機「８０５０（コニカミノルタビジネステクノロジーズ社製）」に上記で作製した感光体を順次装着して行った。尚、◎、○及び△は合格、×は不合格とする。
【０１２６】
高温高湿（３０℃、８０％ＲＨ）の環境下で、白地部、べた黒部及びレッド、グリーン、ブルーのソリッド画像部、文字画像部を１／４づつ有するＡ４サイズの原稿を、上質紙（６４ｇ／ｍ2）に１０万枚プリントを行った。尚、中間転写ベルトは上記で作製した「中間転写ベルト１」を搭載した。
【０１２７】
（残留電位の上昇）
残留電位の測定は、上記フルカラー複合機から現像器とクリーニング器を取り除き、その位置に電位測定装置を取り付けて行った。具体的には、連続１００回帯電、露光を繰り返し、初回の残留電位と１００回目の残留電位を測定し、その差を残留電位の上昇として評価した。尚、残留電位の上昇は１００Ｖ未満であれば実用上問題なしと判断した。
【０１２８】
（塗膜層の摩耗量）
塗膜層の摩耗量は、プリント開始時と１０万枚プリント終了時の塗膜層の膜厚を下記の方法で測定し、その差を塗膜層の摩耗量とした。
【０１２９】
塗膜層の膜厚は、プリント開始時と１０万枚プリント終了時に均一膜厚部分をランダムに１０ケ所測定し、その平均値を塗膜層の膜厚とする。膜厚測定器は渦電流方式の膜厚測定器「ＥＤＤＹ５６０Ｃ（ＨＥＬＭＵＴ  ＦＩＳＣＨＥＲ  ＧＭＢＨ  ＣＯ社製）」を用いた。尚、塗膜層の摩耗量は１μｍ未満であれば合格とする。
【０１３０】
（画像濃度）
画像濃度は、Ａ４サイズで連続１００枚プリントを行った後、べた黒画像をプリントし、べた黒画像部の画像濃度で評価した。
【０１３１】
画像濃度は、マクベス社製濃度計「ＲＤ−９１８」を使用して測定した。上質紙の反射濃度を「０」とした相対反射濃度で測定した。尚、画像濃度は、１．２以上であれば合格とする。
【０１３２】
（転写性）
転写性は、１０万枚プリント終了後、画素濃度が１．３０のソリッド画像（２０ｍｍ×５０ｍｍ）のオリジナルをプリントし、下記式により転写率を求めて評価を行った。
【０１３３】
転写率（％）＝（転写材に転写されたトナーの質量／感光体上に現像されたトナーの質量）×１００
評価基準
◎：転写率が、９５％以上で転写性良好
○：転写率が、９０％以上、９５％未満で実用上問題ないレベル
×：転写率が、９０％未満で実用上問題となるレベル。
【０１３４】
（クリーニング性の評価）
クリーニング性の評価は、１０万枚プリント終了後、低温低湿（１０℃、１５％ＲＨ）環境下で、エッジが１０μｍ摩耗した劣化ブレードを用い、ブレードにかけるバネ荷重を変更して行った。具体的には、ブレードにかけるバネ荷重を５段階に変更し、べた画像をクリーニングしたときにクリーニング不良が発生するクリーニング限界荷重（Ｎ／ｍ）で評価した。尚、Ｒａｎｋ３以上は実用可能で、合格とする。
【０１３５】
評価基準
Ｒａｎｋ５：クリーニング限界荷重が、９Ｎ／ｍ未満
Ｒａｎｋ４：クリーニング限界荷重が、９Ｎ／ｍ以上、１３Ｎ／ｍ未満
Ｒａｎｋ３：クリーニング限界荷重が、１３Ｎ／ｍ以上、１７Ｎ／ｍ未満
Ｒａｎｋ２：クリーニング限界荷重が、１７Ｎ／ｍ以上、２１Ｎ／ｍ未満
Ｒａｎｋ１：クリーニング限界荷重が、２１Ｎ／ｍ以上。
【０１３６】
表２に、評価結果を示す。
【０１３７】
【表２】
2008134505.tif 000007
【０１３８】
表２の結果から、本発明の「実施例１〜７」は何れの特性も優れていることが判る。しかし、本発明外の「比較例１〜３」は少なくとも何れかの特性に問題がでることが判る。
【図面の簡単な説明】
【０１３９】
【図１】本発明で用いられるＬＥＤの出射パワー波長スペクトルの一例を示す図である。
【図２】本発明に用いられる感光体の層構成の一例を示す模式図である。
【図３】ＬＥＤ光を照射する装置の一例を示す概略図である。
【図４】本発明に係る感光体が好ましく用いられる画像形成装置の一例を示す断面構成図である。
【符号の説明】
【０１４０】
１００  導電性支持体
２００  中間層
３００  感光層
４００  電荷発生層
５００  電荷輸送層
６００  保護層
【図１】
2008134505.tif 000008
【図２】
2008134505.tif 000009
【図３】
2008134505.tif 000010
【図４】
2008134505.tif 000011